СПОСОБ ПОЛУЧЕНИЯ ПЕНОПОЛИУРЕТАНА С ИСПОЛЬЗОВАНИЕМ КАТАЛИЗАТОРА НА ОСНОВЕ ТЕТРААЛКИЛОКСИОЛОВА

1. Способ получения продукта из пенополиуретана, включающий в себя взаимодействие полиизоцианатного компонента и полиольного компонента в присутствии компонента-катализатора, который включает по меньшей мере катализатор на основе тетраалкилоксиолова, имеющего формулу (I)
,
9
11
17
9
11
17
в которой R является С-С алкилом, С алкилом, С-С алкенилом или С алкенилом.
9
11
2. Способ по п. 1, в котором R является С-С алкилом.
9
11
3. Способ по п. 1, в котором R является С-С разветвленным алкилом.
4. Способ по п. 1, в котором катализатор на основе тетраалкилоксиолова является катализатором, представляющим собой динеодеканоат тетраметилоксиолова.
5. Способ по любому из пп. 1-4, в котором компонент катализатора дополнительно содержит по меньшей мере один катализатор на основе амина.
6. Способ по любому из пп. 1-4, в котором катализатор на основе тетраалкилоксиолова присутствует в количестве от 0,005 до 0,05 мас.% в расчете на общую массу полиольного компонента.
7. Способ по любому из п.п. 1-4, в котором катализатор на основе тетраалкилоксиолова присутствует в количестве от 0,01 до 0,02 мас.% в расчете на общую массу полиольного компонента.
8. Способ по любому из пп. 1-4, в котором продуктом из пенополиуретана является подошва обуви.
9. Способ по пп. 1-4, в котором продукт из пенополиуретана имеет плотность от 150 до 1200 г/л.
10. Способ по п.п. 1-4, в котором минимальное время извлечения из формы продукта реакции, образованного после взаимодействия полиизоцианатного компонента и полиольного компонента в присутствии компонента-катализатора, составляет менее 270 секунд.